(57)【要約】      （修正有）【課題】二量体成分の含有率が高い、高純度の重合ロジンアルコールを提供する。【解決手段】ロジン二量体成分の含有量が８０重量％以上であって、かつ該二量体成分中に一般式（１）：ＲＯＯＣ−Ｘ−ＣＯＯＲ（式中、Ｘはロジン二量体から２つのエステル基を除いた残基を、Ｒは炭素数１〜５のアルキル基を表す）で表わされるジエステル化合物を８０％重量以上含有する重合ロジンエステルを、銅酸化物系触媒の存在下に水素圧５〜３０ＭＰａ、および１８０〜３５０℃の条件下にて水素化還元させることを特徴とする重合ロジンアルコールの製造方法。【選択図】なし【特許請求の範囲】
【請求項１】
ロジン二量体成分の含有量が８０重量％以上であって、かつ該二量体成分中に一般式（１）：ＲＯＯＣ−Ｘ−ＣＯＯＲ（式中、Ｘはロジン二量体から２つのエステル基を除いた残基を、Ｒは炭素数１〜５のアルキル基を表す）で表わされるジエステル化合物を８０％重量以上含有する重合ロジンエステルを、銅酸化物系触媒の存在下に水素圧５〜３０ＭＰａ、および１８０〜３５０℃の条件下にて水素化還元させることを特徴とする重合ロジンアルコールの製造方法。
【請求項２】
前記の重合ロジンエステルが、ガードナー色数が１０以下のものである請求項１に記載の製造方法。
【請求項３】
前記の重合ロジンエステルが、硫酸、ギ酸、パラトルエンスルホン酸、メタンスルホン酸、塩化亜鉛及び三フッ化ホウ素もしくはその錯体からなる群より選ばれる少なくとも１種の触媒の存在下にロジンエステルを重合して得られるものである、請求項１または２に記載の重合ロジンアルコールの製造方法。
【請求項４】
前記の水素化還元における水素圧が１０〜２５ＭＰａであり、かつ反応温度が２５０〜３００℃である請求項１〜３のいずれかに記載の製造方法。
【請求項５】
前記の重合ロジンアルコールが、ガードナー色数が３以下、軟化点が１１０〜１５０℃、酸価が３ｍｇＫＯＨ／ｇ以下、および水酸基価が１３０〜１９０ｍｇＫＯＨ／ｇのものである請求項１〜４のいずれかに記載の製造方法。
【請求項６】
前記の重合ロジンアルコールが、ロジン二量体成分を８０重量％以上含有するものである請求項１〜５いずれかに記載の製造方法。
【請求項７】
請求項１〜６のいずれかに記載の製造方法により得られることを特徴とする重合ロジンアルコール。
【発明の詳細な説明】
【技術分野】
【０００１】
本発明は、重合ロジンアルコールの製造方法および該方法により得られる重合ロジンアルコールに関する。
【背景技術】
【０００２】
ロジンアルコールとは、ガムロジン、ウッドロジン、トール油ロジン等のロジン類のカルボキシル基を水酸基に還元して得られる樹脂状化合物である。ロジンアルコールは、各種溶剤やポリマーへの溶解性や、各種基材に対する密着性に優れるため、接着剤、粘着剤、シーリング材、インキ、塗料、その他改質剤として広範に使用されている。
【０００３】
ところで、重合ロジンアルコールは、ロジンアルコールに比べて剛直で疎水性が高いため取扱いが容易でないためか、これまで工業的製造法など実用的な検討が充分には進んでいない。しかし、重合ロジンアルコールは、前記特性を有し、溶解性も満足しうる水準にあるため、潜在的に有用な素材であると言える。また、重合ロジンアルコールの水酸基は種々の反応に適用できるため、各種誘導体を得るための有用原料となりうる。
【０００４】
従来、ロジン誘導体は、基材（ポリマー等）に添加・混合して使用される例が多いが、該ポリマーと比べ低分子量であるため、ポリマー特性を低下させる懸念があった。そこで、ロジン誘導体をポリマー中に化学的に組み込む検討が行われて来た。例えば、ロジンアルコール等と環状ラクトンを開環重合して得られるラクトン変性ロジンを導入した、水性ポリウレタンが知られている（特許文献１参照）。しかしながら、該ポリウレタンは、ロジン成分の含有率が低く、またロジン成分がポリマーの主鎖では無く、末端または側鎖に導入されたものであるため、ロジンの特徴である剛直性や疎水性が十分に活かされなかった。
【０００５】
また、ロジンと３価アルコールとの反応物をポリオール成分とする、ポリウレタン樹脂が知られている（特許文献２参照）。しかしながら、ロジンと３価アルコールとの反応物には、モノエステル（ジオール成分）、ジエステル（モノオール成分）、トリエステル（ヒドロキシル基を含有しない成分）等が混在する。そのため該反応物を用いた場合には、ウレタン化反応が十分に進行せず、また該ポリウレタン樹脂中に全く組み込まれない成分が残存することとなり、所望の高分子料樹脂を得ることは困難であった。またこの方法でも、ロジン成分がポリウレタン樹脂の末端または側鎖に導入されるため、ロジンの特徴が十分に発揮されなかった。
【０００６】
従って、ロジン部位をポリマー主鎖に導入するためには、分子中に２個のカルボキシル基を有する重合ロジンや、分子中に２つの水酸基を有する重合ロジンアルコールのように、笠高な重合ロジン骨格と複数の反応性官能基を有する化合物を用いることが望ましい。このように、ロジン部位をポリマー主鎖に導入することで、得られるポリマーの物性（耐水性、耐熱性等）を一層向上しうると期待される。特に二量体ジオール成分を多く含む高純度重合ロジンアルコールを用いると、ポリマー主鎖への導入率を高めることができ、重合ロジン骨格の特徴を活かしたポリマー設計が可能となり、ポリエステル、ポリウレタン、ポリエーテル等のポリマー用の原料として、更には（メタ）アクリルエステル用の原料として好適に使用できる。高純度重合ロジンアルコールを用いてなる当該ポリマーは、例えばトナー用樹脂、フイルム樹脂、塗料樹脂、粘接着剤樹脂、インキ用樹脂、コーティング樹脂、フォーム用樹脂、繊維用樹脂等への用途展開が考えられる。
【０００７】
しかしながら、これまで前記のような高純度の重合ロジンアルコールを得ることは容易ではなく、高純度の重合ロジンアルコールはいまだに上市されていない。高純度の重合ロジンアルコールの製造が容易でない理由は定かではないが、次のような要因が考えられる。重合ロジンアルコールの原料となる市販重合ロジンは、重合ロジンとロジン酸との混合物（前者の含有率：５５〜８０重量％程度）であるため、これを水素化しても高純度重合ロジンアルコールが得られないことや、重合ロジンのカルボンキシル基は反応性が低いため、これを直接還元しても高反応率とならないことも一因と推察される。
【先行技術文献】
【特許文献】
【０００８】
【特許文献１】特開平８−２５３５５０号公報
【特許文献２】特開昭５７−１３３１１４号公報
【発明の概要】
【発明が解決しようとする課題】
【０００９】
本発明は、二量体成分の含有率が高い、高純度の重合ロジンアルコールを提供することを目的とする。
【課題を解決するための手段】
【００１０】
本発明者は、前記課題を解決すべく鋭意研究を重ねたところ、市販の重合ロジンには、（１）ロジン酸の三量体以上の高分子量体成分、（２）カルボキシル基を２つ有する二量体成分（以下、ジカルボキシ二量体という）、（３）重合反応時の副反応（ロジンの脱炭酸）に伴って生じる、カルボキシル基が１つ脱離した二量体成分（以下、モノカルボキシ二量体という）、ならびに（４）未反応のロジン酸などが含まれていることを見出した。また、本発明者は、重合ロジンを高純度化するために、副成分（例えば、未反応ロジン酸）を減圧留去しようとすると、脱炭酸反応や高分子量化反応が進行して前記モノカルボキシ二量体や高分子量体が却って増加することを見出した。すなわち、低純度重合ロジンを還元しても目的とする高純度重合ロジンアルコールは得られず、また低純度重合ロジンアルコールから副成分（高分子量体成分、重合ロジンモノオール、単量体のロジンアルコール）を除去することも困難であるとの知見を得た。
【００１１】
前記知見に基づき、本発明者は更に鋭意検討を行った結果、特定の重合ロジンエステルを使用し、これを特定の水素化条件下で還元して初めて上記課題を解決しうることを見出し、本発明を完成するに至った。
【００１２】
すなわち、本発明は、ロジン二量体成分の含有量が８０重量％以上であって、かつ該二量体成分中に一般式（１）：ＲＯＯＣ−Ｘ−ＣＯＯＲ（式中、Ｘはロジン二量体から２つのエステル基を除いた残基を、Ｒは炭素数１〜５のアルキル基を表す）で表わされるジエステル化合物を８０％重量以上含有する重合ロジンエステルを、銅酸化物系触媒の存在下に水素圧５〜３０ＭＰａ、および１８０〜３５０℃の条件下にて水素化還元させることを特徴とする重合ロジンアルコールの製造方法に関する。また本発明は、該製造方法により得られる重合ロジンアルコールに関する。
【発明の効果】
【００１３】
本発明によれば、二量体成分の含有率が高い重合ロジンアルコールを得ることができる。本発明の重合ロジンアルコールは、二量体成分の含有率が高いため、剛直で疎水性が高いなどの物性を示す。更には、本発明の重合ロジンアルコールは、測定した水酸基価やＧＰＣチャートから判断して、二量体ジオールを多く含有すると推定されるため、ポリマー主鎖の構成成分として好適であり、重合ロジン骨格の特徴を最大限に活かしたポリマーを設計するのに役立つ。また、本発明の重合ロジンアルコールの水酸基を利用することで、種々の２官能ロジン誘導体を収得できる。
【発明を実施するための形態】
【００１４】
本発明の製造方法では、特定の原料、すなわちロジン二量体成分の含有量が８０重量％以上であって、かつ該二量体成分中に一般式（１）：ＲＯＯＣ−Ｘ−ＣＯＯＲ（式中、Ｘはロジン二量体から２つのエステル基を除いた残基を、Ｒは炭素数１〜５のアルキル基を表す）で表わされるジエステル化合物を８０％重量以上含有する重合ロジンエステルを使用すること（以下、要件（１）という）、ならびに該重合ロジンエステルを特定の条件下で水素化還元すること（以下、要件（２）という）が必要である。
【００１５】
要件（１）である重合ロジンエステルとしては、特定の原料ロジンエステルを触媒の存在下に重合してなるものであり、これを精製して得られるものを好ましく使用できる。前記の原料ロジンエステルとしては、天然ロジン（ガムロジン、トール油ロジン、ウッドロジン）と炭素数１〜５の１価アルコールとからなるエステル類が挙げられる。なお、該天然ロジンは、得られる重合ロジンエステルの色調を考慮すると、蒸留、再結晶等の精製処理を施して用いるのが好ましく、該精製ロジンの色調は、ガードナー色数で２以下、より好ましくは１以下のものとされる。前記アルコールとしては、メタノール、エタノール、プロパノール、イソプロパノール、ブタノール、ｉ−ブタノール、ｔ−ブチルアルコール、ペンタノール等が挙げられる。該重合ロジンエステルの色調は、通常、ガードナー色数で１０以下とされる。
【００１６】
該エステル化においては、特に限定されず、公知の方法を採用することができる。例えば、（１）天然ロジンに含まれる樹脂酸（以下、ロジン酸という）の酸塩化物（ロジン酸クロライド）と前記アルコールとを反応させる方法や、（２）加圧下でロジン酸とアルコールを一定時間反応させた後、アルコールと水の混合溶液を除去し、さらに系内にアルコールを追加し、同様の操作を繰り返して反応させる方法などが挙げられる。なお、ロジン酸からロジン酸クロライドに誘導する方法としては、塩化チオニル法が好ましい。
【００１７】
前記の重合反応条件は、格別に限定されるものではなく、従来公知の条件から適宜に選択して決定される。例えば、ロジンエステルを下記のような触媒の存在下、必要に応じて有機溶媒の存在下に重合させればよい。
【００１８】
該触媒は、格別限定されず、各種公知の触媒を用いることができ、具体例としては、三フッ化ホウ素又はその錯体、硫酸、ギ酸、パラトルエンスルホン酸、メタンスルホン酸、フッ化水素、塩化亜鉛、塩化アルミニウム、四塩化チタン等が挙げられる。これらは１種を単独で使用してもよく、また２種以上を併用してもよい。反応性の観点から、硫酸、ギ酸、パラトルエンスルホン酸、メタンスルホン酸、塩化亜鉛及び三フッ化ホウ素もしくはその錯体が特に好ましい。
【００１９】
前記の有機溶媒としては、ロジンエステルの重合反応を阻害しないものであれば、特に限定なく使用できる。具体的には、トルエン、キシレン等の芳香族系炭化水素；ヘプタン、オクタン等の脂肪族炭化水素；メチルエチルケトン、メチルイソプロピルケトン等のケトン系炭化水素；酢酸エチル、酢酸ブチル等のエステル系炭化水素；四塩化炭素、二塩化エチレン、トリクロルエタン、テトラトリクロルエタン等のハロゲン系炭化水素；酢酸、プロピオン酸、酪酸、及びこれらの無水物、ギ酸、クロル酢酸、乳酸等のカルボキシル基含有有機酸などを例示でき、これらは１種単独でまたは２種以上を適宜に組み合わせて使用できる。本発明では、使用溶媒の回収再利用が容易であることを考慮すると、該有機溶媒のうちでも芳香族系炭化水素又はカルボキシル基含有有機酸が好ましく、なかでもキシレンやギ酸が最適である。本発明では、該有機溶媒の使用量は特に限定されないが、通常は用いるロジンエステルに対し５〜９００重量％の範囲とされ、更に好ましくは１０〜５００重量％である。
【００２０】
前記重合反応は、通常、４０〜２００℃程度で、０．５〜２４時間程度の条件下で行うことができる。該重合反応が終了した後、使用溶剤、触媒、未反応ロジンエステル、分解物などを該反応系から除去することにより、要件（１）に該当する重合ロジンエステルを収得できる。なお、触媒除去方法としては、水洗、アルカリ中和、ろ過等を採用でき、また未反応ロジンエステルや分解物の除去方法としては、減圧蒸留が好ましい。減圧蒸留は、通常、２００〜２９０℃、減圧度６０〜８０００Ｐａの条件で実施しうる。
【００２１】
ついで、要件（２）について説明する。前記の重合ロジンエステルを水素化還元して目的の高純度重合ロジンアルコールを得るためには、特定の触媒を用い、特定の温度、特定の圧力条件で還元反応を行うことが必要である。
【００２２】
該還元触媒としては、酸化銅、銅クロム酸化物、銅−バリウム−クロム酸化物、銅−マンガン−クロム酸化物、銅−バリウム−マンガン−クロム酸化物、亜鉛クロム酸化物、ラネーニッケル、酸化レニウム、ロジウム、白金、ルテニウム、２酸化ルテニウムや、これらをシリカ、アルミナ、カーボン、珪藻土などに担持させた担持触媒など各種公知のものを用いうる。これらの中では、酸化銅および銅クロム酸化物およびその担持触媒などの銅酸化物系触媒が、反応率が高いため好ましい。該触媒の使用量は重合ロジンエステル１００重量部に対し、通常０．１〜２０重量部程度、好ましくは１〜１５重量部である。
【００２３】
該水素圧は、５〜３０ＭＰａ程度、好ましくは１０〜２５ＭＰａであり、還元温度は１８０℃〜３５０℃程度、好ましくは２５０℃〜３００℃であり、反応時間は通常、１〜２４時間程度、好ましくは３〜１５時間程度である。
【００２４】
前記の還元反応は、重合ロジンエステルを加熱溶融状態で行ってもよいし、溶剤に溶解させた状態で行ってもよい。該溶剤は、用いる重合ロジンエステルおよび得られる重合ロジンアルコールが溶解しやすい溶剤であれば、特に限定されない。例えば、シクロヘキサン、メチルシクロヘキサン、ｎ−ヘキサン、ｎ−ヘプタン、ベンゼン、トルエン、キシレン、エチルベンゼンなどが挙げられ、これらは１種単独でまたは２種以上を適宜に組み合わせて使用できる。該溶剤の使用量は特に限定されないが、重合ロジンエステル１００重量部に対して、通常１〜１０００重量部程度、好ましくは５０〜３００重量部である。なお、反応率向上のため、還元時に発生するアルコール成分を適宜に系外へ留去してもよい。
【００２５】
本発明の製造方法により得られる重合ロジンアルコールは、ガードナー色調が３以下、好ましくは１以下であり、軟化点が１１０〜１５０℃、好ましくは１２０〜１４０℃であり、酸価が３ｍｇＫＯＨ／ｇ以下、好ましくは１ｍｇＫＯＨ／ｇ以下であり、かつ水酸基価が１３０〜１９０ｍｇＫＯＨ／ｇ、好ましくは１４０〜１９０ｍｇＫＯＨ／ｇである。また、該重合ロジンアルコールにおける二量体成分の含有率は、８０重量％以上である。また、前記要件（１）を勘案すると、該重合ロジンアルコールは、該二量体成分中に一般式（２）：ＨＯＨ２Ｃ−Ｙ−ＣＨ２ＯＨ（式中、Ｙはロジン二量体アルコールから２つのメチロール基を除いた残基を表す）で表される二量体ジオールを、７０重量％以上含有すると推定される。該二量体ジオールの含有率は、水酸基を有するロジンユニット比率（総ロジンユニットに対する水酸基含有ロジンユニットを意味する）で表現することもでき、かかる含有率としては７０モル％以上とされる。なお、該ロジンユニットとは、重合ロジン誘導体のモノマー単位である炭素数２０のジテルペン構造を１ユニット（単位骨格）とみなす。
【実施例】
【００２６】
以下に実施例及び比較例をあげて本発明をさらに具体的に説明するが、本発明はこれら実施例に限定されるものではない。各例中、特記しない限り、％は重量基準である。なお、色調、軟化点、酸価、および水酸基価の測定、ならびにモノカルボキシ二量体の確認および各種ロジン成分の構成比率の算出は、以下の方法による。
【００２７】
（色調）
ＪＩＳ  Ｋ００７１−２に準拠してガードナー色数を、ＪＩＳ  Ｋ００７１−１に準拠してハーゼン色数を目視測定した。
【００２８】
（軟化点）
本発明における重合ロジンエステルおよび重合ロジンアルコールの軟化点は、環球法（ＪＩＳ  Ｋ  ２４２５準拠）により測定した。
【００２９】
（酸価）
本発明における重合ロジンエステルおよび重合ロジンアルコールの酸価は、ＪＩＳ  Ｋ  ００７０に準拠して測定した。
【００３０】
（水酸基価）
本発明における重合ロジンアルコールの水酸基価は、ＪＩＳ  Ｋ  ００７０に準拠して測定した。
【００３１】
（モノカルボキシ二量体の確認方法）
モノカルボキシ二量体の含有率は、ガスクロマトグラフ質量分析（ＧＣ−ＭＳ）によって測定した。ＧＣ−ＭＳは、アジレントテクノロジー社製
Ａｇｉｌｅｎｔ６８９０（ＧＣ）及びＡｇｉｌｅｎｔ５９７３Ｎ（ＭＳ）を使用し、カラムはアジレントテクノロジー社製ＤＢ−５を使用した。なお、実施例１〜６の重合ロジンエステルは、トルエン及びメタノールの１：１混合溶液に溶解させて測定した。比較例１〜４の重合ロジン酸は、該混合溶液に溶解させた後、トリメチルシリルジアゾメタン１０％ヘキサン溶液を数滴加え、重合ロジンメチルエステルに誘導したのち分析した。モノカルボキシ二量体は、リテンションタイム２４〜３２分に検出されるｍ/ｚ；５７４のすべてのピークを指し、ジカルボキシ二量体はリテンションタイム３３〜４４分に検出されるｍ/ｚ；６３２のすべてのピークを指す。
【００３２】
（各種ロジン成分の構成比率の算出方法）
本発明における各種ロジン成分の構成比率は、ゲルパーミエーションクロマトグラフィー（ＧＰＣ）によって測定した。ＧＰＣ装置は東ソー（株）製ＨＬＣ-８２２０を、カラムは東ソー（株）製「Ｔｓｋｇｅｌカラム」を用い、溶媒をＴＨＦとし、送液量１．０ｍｌ/ｍｉｎで測定した。得られた各成分のピーク面積比を、ロジンの三量体成分、二量体成分、ロジン成分及び分解物の構成比率とした。
【００３３】
（水酸基を有するロジンユニット比率の算出方法）
水酸基を有するロジンユニット比率は、重合ロジンアルコールの水酸基価（測定値）より下式に基づき算出した（なお、ロジン１ユニットの分子量を３００、水酸基を有するロジンユニットが１００％であれば、水酸基価（計算値）は１８７となる）。水酸基を有するロジンユニット比率（％）＝重合ロジンアルコールの水酸基価÷１８７×１００
【００３４】
製造例１（重合ロジンエステルの合成）
冷却管、温度計、攪拌機、窒素導入管を備えた反応装置に、中国ガムロジンのメチルエステル（荒川化学工業（株）製、試作品）を９００ｇ、ギ酸９００ｇを仕込み、窒素気流下１０３℃で１５時間、重合反応を行なった。反応終了後にヘプタン９００ｇを仕込み、ギ酸層を分液し、反応生成物のヘプタン溶液に水５００ｇを加えて洗浄した後、更に各５００ｇの水にて２回洗浄した。洗浄後のヘプタン溶液は液温２００℃未満、減圧度６０００Ｐａの条件下でヘプタンを留去した後、更に液温２７５℃、減圧度１５０Ｐａの条件下で精製ロジンの分解物及び未反応精製ロジンメチルエステルを留去して、重合ロジンメチルエステル３６０ｇを得た。該重合ロジンメチルエステルの軟化点は１１４℃、酸価は２．７ｍｇＫＯＨ／ｇであった。ＧＣ／ＭＳ測定により、該重合ロジンメチルエステル中の二量体成分においては、モノカルボキシ二量体は検出されなかったため、二量体成分中の前記ジカルボキシ二量体の含有量は、ほぼ１００％であると認められる。またＧＰＣ測定により、該重合ロジンメチルエステル中のジカルボキシ二量体の含有率は９４％、ロジン成分（ロジンメチルエステル）は３％、ロジンの三量体以上の成分の含有量は３％であった。
【００３５】
製造例２
製造例１と同様の反応装置に、前記の中国ガムロジンメチルエステルを９００ｇ、キシレン３００ｇ、メタンスルホン酸３６ｇを仕込み、窒素気流下１４５℃で２時間、重合反応を行なった。反応終了後、製造例１と同様に洗浄および減圧操作を行い、重合ロジンメチルエステル４８７ｇを得た。該エステルの軟化点は１１１℃、酸価は０．６ｍｇＫＯＨ／ｇであった。ＧＣ／ＭＳ測定により、該重合ロジンメチルエステル中の二量体成分におけるモノカルボキシ二量体は検出されなかった。ＧＰＣ測定により、該重合ロジンメチルエステル中のジカルボキシ二量体の含有率は９３％、ロジン成分（ロジンメチルエステル）は３％、ロジンの三量体以上の成分の含有量は４％であった。
【００３６】
実施例１（重合ロジンアルコールの合成）
製造例１で得られた重合ロジンエステル１００ｇと酸化銅触媒（堺化学工業（株）製、ＫＣ−１Ｈ）５ｇを０．３Ｌ回転式オートクレーブに仕込み、系内の酸素を除去した後、水素にて２０ＭＰａまで加圧し、２８５℃まで昇温し、３０分に１回脱圧しながら７時間反応を行って、重合ロジンアルコールを得た。該重合ロジンアルコールの物性を表１に示す（以下、同様）。
【００３７】
実施例２
重合ロジンエステルを製造例２で得られた重合ロジンエステルに変えたほかは、実施例１と同様に反応を行って、重合ロジンアルコールを得た。
【００３８】
実施例３
製造例１で得られた重合ロジンエステル１００ｇと前記の酸化銅触媒８ｇを前記オートクレーブに仕込み、系内の酸素を除去した後、水素にて２０ＭＰａまで加圧し、２９０℃まで昇温し、３０分に１回脱圧しながら６時間反応させることにより、重合ロジンアルコールを得た。
【００３９】
実施例４
製造例１で得られた重合ロジンエステル１００ｇと前記の酸化銅触媒５ｇを前記オートクレーブに仕込み、系内の酸素を除去した後、水素にて１８ＭＰａまで加圧し、２８０℃まで昇温し、３０分に１回脱圧しながら４時間反応させることにより、重合ロジンアルコールを得た。
【００４０】
比較例１
製造例１で得られた重合ロジンエステル１００ｇと前記の酸化銅触媒３ｇを前記オートクレーブに仕込み、系内の酸素を除去した後、水素にて１４ＭＰａまで加圧し、２８０℃まで昇温し、３０分に１回脱圧しながら４時間反応させることにより重合ロジンアルコールを得た。
【００４１】
【表１】
2014162770.tif 000002